(57)【要約】【課題】外部からの力によって、ＩＣチップが破損することを防止したＲＦＩＤラベルを提供する。【解決手段】本発明のＲＦＩＤラベル１０は、ＩＣチップ２１およびＩＣチップ２１に接続されたアンテナ２２を有するインレット２０、並びに、少なくともＩＣチップ２１に貼着されて、少なくともＩＣチップ２１を覆う湿式不織布３０を有する積層体と、積層体の一方の面または他方の面に設けられ、表面に印字がなされる表面基材４０と、積層体における表面基材が設けられた面と反対側の面に設けられた両面テープ５０と、を備える。【選択図】図１
2019117510.tif 000002
【特許請求の範囲】
【請求項１】
ＩＣチップおよび該ＩＣチップに接続されたアンテナを有するインレット、並びに、少なくとも前記ＩＣチップに貼着されて、少なくとも前記ＩＣチップを覆う湿式不織布を有する積層体と、
前記積層体の一方の面または他方の面に設けられ、表面に印字がなされる表面基材と、
前記積層体における前記表面基材が設けられた面と反対側の面に設けられた両面テープと、を備えたことを特徴とするＲＦＩＤラベル。
【請求項２】
前記湿式不織布の厚みが０．０７ｍｍ以上であることを特徴とする請求項１に記載のＲＦＩＤラベル。
【請求項３】
前記湿式不織布の目付量が３０ｇ／ｍ２以上であることを特徴とする請求項１または２に記載のＲＦＩＤラベル。
【発明の詳細な説明】
【技術分野】
【０００１】
本発明は、ＲＦＩＤラベルに関する。
【背景技術】
【０００２】
近年、製品の製造管理、製品の流通管理等を効率的に行うべく、ＲＦＩＤ（Ｒａｄｉｏ  Ｆｒｅｑｕｅｎｃｙ  ＩＤｅｎｔｉｆｉｃａｔｉｏｎ）が様々な用途に用いられている。このＲＦＩＤは、ＲＦＩＤタグやＲＦＩＤラベルと呼ばれ、ＩＣチップおよびアンテナを備える電子機器と、情報読出／書込装置（リーダ／ライタ）との間で電磁界や電波等を用いた近距離の無線通信を行うことで、電子機器に対する情報の書き込みを非接触で行い、あるいは電子機器からの情報の読み出しを非接触で行うものである。
【０００３】
例えば、ＲＦＩＤラベルには、その表面に貼付される対象物（製品等）に関する識別情報が視認可能に印字されるとともに、ＩＣチップに対象物に関する識別情報が記録される。
【０００４】
ＲＦＩＤラベルは、内蔵されたＩＣチップの厚みによる膨らみが生じるため、外部からの力（点圧力や面圧力）によって、ＩＣチップが破損することがあった。
ＩＣチップの厚みによる膨らみに起因する不具合を解消したＲＦＩＤ媒体としては、例えば、インレット基材、インレット基材の一方の面に設けられたアンテナ、およびアンテナに接続されたＩＣチップを備えたＲＦＩＤインレットと、ＲＦＩＤインレットを覆い、表面に印字がなされる表面基材と、を有し、繊維シートが少なくともＩＣチップに対応する領域に配置されているものが知られている（例えば、特許文献１参照）。
【先行技術文献】
【特許文献】
【０００５】
【特許文献１】国際公開第２０１７／１１９２０９号
【発明の概要】
【発明が解決しようとする課題】
【０００６】
しかしながら、特許文献１に記載のＲＦＩＤ媒体は、印刷機による印字の際に、印字抜け、印字かすれ等の印字不具合を解消することを目的としたものであるため、ＩＣチップの破損を防ぐために十分な強度を有していなかった。
【０００７】
本発明は、上記事情に鑑みてなされたものであって、外部からの力によって、ＩＣチップが破損することを防止したＲＦＩＤラベルを提供することを目的とする。
【課題を解決するための手段】
【０００８】
本発明のＲＦＩＤラベルは、ＩＣチップおよび該ＩＣチップに接続されたアンテナを有するインレット、並びに、少なくとも前記ＩＣチップに貼着されて、少なくとも前記ＩＣチップを覆う湿式不織布を有する積層体と、前記積層体の一方の面または他方の面に設けられ、表面に印字がなされる表面基材と、前記積層体における前記表面基材が設けられた面と反対側の面に設けられた両面テープと、を備えたことを特徴とする。
【０００９】
本発明のＲＦＩＤラベルにおいて、前記湿式不織布の厚みが０．０７ｍｍ以上であることが好ましい。
【００１０】
本発明のＲＦＩＤラベルにおいて、前記湿式不織布の目付量が３０ｇ／ｍ２以上であることが好ましい。
【発明の効果】
【００１１】
本発明によれば、外部からの力によって、ＩＣチップが破損することを防止したＲＦＩＤラベルを提供することができる。
【図面の簡単な説明】
【００１２】
【図１】本発明の実施形態によるＲＦＩＤラベルの要部構成を示す図であって、（ａ）は斜視図であり、（ｂ）は（ａ）中のＡ−Ａ線に沿う断面矢視図である。
【図２】本発明の実施形態によるＲＦＩＤラベルの要部構成を示す分解斜視図である。
【図３】実験例において、ＲＦＩＤラベルの面圧の測定結果と不織布の厚みとの関係を示す図である。
【図４】実験例において、ＲＦＩＤラベルの面圧の測定結果と不織布の目付量との関係を示す図である。
【図５】実験例において、ＲＦＩＤラベルの点圧の測定結果と不織布の厚みとの関係を示す図である。
【図６】実験例において、ＲＦＩＤラベルの点圧の測定結果と不織布の目付量との関係を示す図である。
【発明を実施するための形態】
【００１３】
以下、図面を参照して本発明の実施形態によるＲＦＩＤラベルについて詳細に説明する。
なお、以下で説明する実施形態は、本発明の趣旨をより良く理解させるために具体的に説明するものであって、本発明を限定するものではない。また、以下で参照する図面においては、理解を容易にするために、必要に応じて各部材の寸法を適宜変えて図示している。
【００１４】
図１は、本発明の実施形態によるＲＦＩＤラベルの要部構成を示す図であって、（ａ）は斜視図であり、（ｂ）は（ａ）中のＡ−Ａ線に沿う断面矢視図である。図２は、本発明の実施形態によるＲＦＩＤラベルの要部構成を示す分解斜視図である。
図１および図２に示す通り、本実施形態のＲＦＩＤラベル１０は、ＩＣチップ２１およびＩＣチップ２１に接続されたアンテナ２２を有するインレット２０、並びに、少なくともＩＣチップ２１に貼着されて、少なくともＩＣチップ２１を覆う湿式不織布３０を有する積層体４０と、積層体４０の一方の面４０ａに設けられ、表面４０ａに印字がなされる表面基材４０と、積層体４０の他方の面４０ｂに設けられた両面テープ５０とから概略構成されている。詳細には、湿式不織布３０におけるインレット２０と接する面（下面）３０ｂと反対側の面（上面）３０ａに、表面基材５０が設けられている。また、インレット２０における湿式不織布３０が貼着された面（上面）２０ａと反対側の面（下面）２０ｂに、両面テープ６０が設けられている。
【００１５】
ＲＦＩＤラベル１０では、図１に示すように、両面テープ６０、インレット２０、湿式不織布３０および表面基材５０が、この順に積層されている。これらの構成要素はそれぞれ、接着剤を介するか、または、直接、溶着されるなどにより積層されている。
ＲＦＩＤラベル１０の厚みは、特に限定されないが、リボン印字やサーマル印字への適正を考慮すると、例えば、０．２ｍｍ〜０．４ｍｍである。
【００１６】
インレット２０は、基材２３と、基材２３の一方の面２３ａ（インレット２０の上面２０ａ）に設けられたＩＣチップ２１およびＩＣチップ２１に電気的に接続されたアンテナ２２とから概略構成されている。
湿式不織布３０は、少なくともＩＣチップ２１に貼着されて、少なくとも基材２３の一方の面２３ａに設けられたＩＣチップ２１を覆うように、基材２３の一方の面２３ａ上に設けられている。より詳細には、湿式不織布３０は、フィルム等を介することなく、少なくともＩＣチップ２１に貼着されている。なお、湿式不織布３０は、液状の接着剤が硬化してなる接着層（図示略）を介して、少なくともＩＣチップ２１に貼着されていてもよい。
【００１７】
アンテナ２２は、主線部２４と、２つのインピーダンス調整部２５Ａ，２５Ｂと、２つの放射部２６Ａ，２６Ｂと、を有する。
主線部２４は、インピーダンス調整部２５Ａ，２５Ｂと連接している。また、主線部２４は、インピーダンス調整部２５Ａ，２５Ｂと反対側にて、放射部２６Ａ，２６Ｂと連接している。また、主線部２４と放射部２６Ａは放射素子２７Ａを形成し、主線部２４と放射部２６Ｂは放射素子２７Ｂを形成している。
【００１８】
アンテナ２２を構成する材料としては、例えば、公知のポリマー型導電インク、銀インク組成物等の導電性のインク、金属箔、電気メッキや静電メッキにより形成された金属薄膜、金属蒸着等の各種薄膜形成法により形成された金属薄膜、金属板等が挙げられる。
【００１９】
ＩＣチップ２１としては、特に限定されず、アンテナ２２を介して非接触状態にて情報の書き込みおよび読み出しが可能なものであればよい。ＩＣチップ２１としては、非接触型ＩＣタグや非接触型ＩＣラベル、あるいは、非接触型ＩＣカード等のＲＦＩＤメディアに適用可能なものであればいかなるものでも用いられる。
ＩＣチップ２１の厚みは、例えば、１２０μｍ〜１５０μｍである。
【００２０】
基材２３としては、特に限定されず、種々の樹脂からなる基材、上質紙、薄葉紙、グラシン紙、硫酸紙等の紙からなる基材等が挙げられる。
【００２１】
湿式不織布３０は、長さ２ｍｍ〜１５ｍｍの繊維と水を混ぜ合せて網目状のネット上に漉き上げて、圧力や熱で脱水してなる不織布である。
湿式不織布３０を構成する繊維の材質は、特に限定されるものではなく、一般的に不織布に用いられるものを適用することができる。
【００２２】
湿式不織布３０の厚みは、０．０７ｍｍ以上であることが好ましく、０．１５ｍｍ以上であることがより好ましい。一方、湿式不織布３０の厚みの上限は、ＲＦＩＤラベル１０全体の厚みが０．５ｍｍを超えない範囲内で、適宜調整される。
湿式不織布３０の厚みが０．０７ｍｍ以上であれば、ＲＦＩＤラベル１０におけるＩＣチップ２１が配置されている領域を、直径３０ｍｍのステンレス製の円板でＲＦＩＤラベル１０の厚み方向に力を加えた場合の圧（面圧）が大きくなり、結果として、外部からの力によって、ＩＣチップ２１が破損することを防止することができる。また、湿式不織布３０の厚みが０．１５ｍｍ以上であれば、ＩＥＣ−Ｊ６０９５０−１（情報機器／試験指による可触確認）に準拠した方法により、ＲＦＩＤラベル１０におけるＩＣチップ２１が配置されている領域を、試験指でＲＦＩＤラベル１０の厚み方向に力を加えた場合の圧（点圧）が大きくなり、結果として、ＩＣチップ２１の破損を防止する効果をより高めることができる。
【００２３】
湿式不織布の目付量は、３０ｇ／ｍ２以上であることが好ましく、５０ｇ／ｍ２以上であることがより好ましい。一方、湿式不織布３０の目付量の上限は、特に限定されないが、湿式不織布３０によって外部からの力を緩和する緩衝作用と、ＲＦＩＤラベル１０全体の柔軟性とを考慮して、適宜調整される。なお、湿式不織布３０の網目が細かいほど、湿式不織布３０の緩衝作用は大きくなる。
湿式不織布の目付量が３０ｇ／ｍ２以上であれば、ＲＦＩＤラベル１０におけるＩＣチップ２１が配置されている領域を、直径３０ｍｍのステンレス製の円板でＲＦＩＤラベル１０の厚み方向に力を加えた場合の圧（面圧）が大きくなり、結果として、外部からの力によって、ＩＣチップ２１が破損することを防止することができる。また、湿式不織布３０の目付量が５０ｇ／ｍ２以上であれば、ＩＥＣ−Ｊ６０９５０−１（情報機器／試験指による可触確認）に準拠した方法により、ＲＦＩＤラベル１０におけるＩＣチップ２１が配置されている領域を、試験指でＲＦＩＤラベル１０の厚み方向に力を加えた場合の圧（点圧）が大きくなり、結果として、ＩＣチップ２１の破損を防止する効果をより高めることができる。
【００２４】
表面基材５０は、リボン印字用またはサーマル印字用の紙媒体等から構成されている。
【００２５】
両面テープ６０は、特に限定されないが、一般的にラベルに用いられるものを適用することができる。
また、両面テープ６０のインレット２０に接着している面と反対側の面（貼着面）６０ａには、剥離紙（図示略）が設けられていてもよい。
【００２６】
本実施形態のＲＦＩＤラベル１０によれば、少なくともＩＣチップ２１に貼着されて、少なくともＩＣチップ２１を覆う湿式不織布３０を備えるため、湿式不織布３０が有する耐圧性と緩衝作用により、外部からの力によって、ＩＣチップ２１が破損することを防止できる。また、本実施形態のＲＦＩＤラベル１０は、両面テープ６０、インレット２０、湿式不織布３０および表面基材５０が、この順に積層された積層体であるため、柔軟性に優れる。
【００２７】
なお、本実施形態のＲＦＩＤラベル１０では、湿式不織布３０が少なくともＩＣチップ２１を覆う場合を例示したが、本発明はこれに限定されない。本発明にあっては、湿式不織布３０が、ＩＣチップ２１およびその周辺の基材２３の一方の面２３ａを覆っていてもよい。
【００２８】
なお、本実施形態では、インレット２０およびその上面２０ａに貼着された湿式不織布３０を有する積層体４０と、積層体４０の一方の面４０ａに設けられた表面基材５０と、積層体４０の他方の面４０ｂに設けられた両面テープ６０とを備えたＲＦＩＤラベル１０を例示したが、本実施形態のＲＦＩＤラベル１０はこれに限定されない。本実施形態のＲＦＩＤラベル１０は、インレット２０およびその上面２０ａに貼着された湿式不織布３０を有する積層体４０と、積層体４０の他方の面４０ｂに設けられた表面基材５０と、積層体４０の一方の面４０ａに設けられた両面テープ６０とを備えていてもよい。このような構成のＲＦＩＤラベル１０も、上述のような効果を奏する。
【実施例】
【００２９】
以下、実験例により本発明をさらに具体的に説明するが、本発明は以下の実験例に限定されるものではない。
【００３０】
［実験例１］
ＩＣチップおよびアンテナを有するインレットと、ＩＣチップに貼着されて、ＩＣチップを覆う不織布と、インレットおよび不織布を覆う表面基材と、インレットの下面に設けられた両面テープとを有する、図１および図２に示すような実験例１のＲＦＩＤラベルを作製した。
不織布としては、ポリオレフィン（ＰＯ）繊維からなる厚み０．２８ｍｍ、目付量６２ｇ／ｍ２の湿式不織布を用いた。
【００３１】
［実験例２］
不織布として、ポリオレフィン繊維からなる厚み０．１６ｍｍ、目付量５２ｇ／ｍ２の湿式不織布を用いたこと以外は実験例１と同様にして、実験例２のＲＦＩＤラベルを作製した。
【００３２】
［実験例３］
不織布として、ポリオレフィン繊維からなる厚み０．１２ｍｍ、目付量４０ｇ／ｍ２の湿式不織布を用いたこと以外は実験例１と同様にして、実験例３のＲＦＩＤラベルを作製した。
【００３３】
［実験例４］
不織布として、ポリオレフィン繊維からなる厚み０．１ｍｍ、目付量４３ｇ／ｍ２の湿式不織布を用いたこと以外は実験例１と同様にして、実験例４のＲＦＩＤラベルを作製した。
【００３４】
［実験例５］
不織布を用いなかったこと以外は実験例１と同様にして、実験例５のＲＦＩＤラベルを作製した。
【００３５】
［実験例６］
不織布として、ポリエチレンテレフタレート（ＰＥＴ）繊維からなる厚み０．０３８ｍｍ、目付量１５ｇ／ｍ２の乾式不織布を用いたこと以外は実験例１と同様にして、実験例６のＲＦＩＤラベルを作製した。
【００３６】
［実験例７］
不織布として、ポリエチレンテレフタレート繊維からなる厚み０．０７ｍｍ、目付量２３ｇ／ｍ２の乾式不織布を用いたこと以外は実験例１と同様にして、実験例７のＲＦＩＤラベルを作製した。
【００３７】
［実験例８］
不織布として、ポリエチレンテレフタレート繊維からなる厚み０．０７ｍｍ、目付量３０ｇ／ｍ２の乾式不織布を用いたこと以外は実験例１と同様にして、実験例８のＲＦＩＤラベルを作製した。
【００３８】
［実験例９］
不織布として、ポリエチレンテレフタレート繊維からなる厚み０．０８ｍｍ、目付量４５ｇ／ｍ２の乾式不織布を用いたこと以外は実験例１と同様にして、実験例９のＲＦＩＤラベルを作製した。
【００３９】
［実験例１０］
不織布として、ポリエチレンテレフタレート繊維からなる厚み０．１３ｍｍ、目付量７０ｇ／ｍ２の乾式不織布を用いたこと以外は実験例１と同様にして、実験例１０のＲＦＩＤラベルを作製した。
【００４０】
［実験例１１］
不織布として、ポリエチレンテレフタレート繊維からなる厚み０．１７ｍｍ、目付量７５ｇ／ｍ２の乾式不織布を用いたこと以外は実験例１と同様にして、実験例１１のＲＦＩＤラベルを作製した。
【００４１】
［実験例１２］
不織布として、ポリオレフィン繊維からなる厚み０．３ｍｍ、目付量６１ｇ／ｍ２の乾式不織布を用いたこと以外は実験例１と同様にして、実験例１２のＲＦＩＤラベルを作製した。
【００４２】
［実験例１３］
不織布として、ポリエチレンテレフタレート／ナイロン（ＰＥＴ／Ｎｙ）繊維からなる厚み０．４５ｍｍ、目付量８５ｇ／ｍ２の乾式不織布を用いたこと以外は実験例１と同様にして、実験例１３のＲＦＩＤラベルを作製した。
【００４３】
［実験例１４］
不織布として、レーヨン繊維からなる厚み０．５ｍｍ、目付量９０ｇ／ｍ２の乾式不織布を用いたこと以外は実験例１と同様にして、実験例１４のＲＦＩＤラベルを作製した。
【００４４】
［実験例１５］
不織布として、ポリエチレンテレフタレート繊維／アクリルバインダー（ＰＥＴ／アクリルバインダー）からなる厚み０．１５ｍｍ、目付量４５ｇ／ｍ２の乾式不織布を用いたこと以外は実験例１と同様にして、実験例１５のＲＦＩＤラベルを作製した。
【００４５】
［実験例１６］
不織布として、ポリエチレンテレフタレート繊維／アクリルバインダーからなる厚み０．２５ｍｍ、目付量４５ｇ／ｍ２の乾式不織布を用いたこと以外は実験例１と同様にして、実験例１６のＲＦＩＤラベルを作製した。
【００４６】
［実験例１７］
不織布として、ポリエチレンテレフタレート繊維／アクリルバインダーからなる厚み０．３５ｍｍ、目付量５５ｇ／ｍ２の乾式不織布を用いたこと以外は実験例１と同様にして、実験例１７のＲＦＩＤラベルを作製した。
【００４７】
［実験例１８］
不織布として、ポリエステルエラストマーからなる厚み０．０９ｍｍ、目付量３０ｇ／ｍ２の乾式不織布を用いたこと以外は実験例１と同様にして、実験例１８のＲＦＩＤラベルを作製した。
【００４８】
［評価］
（１）面圧測定
実験例１〜実験例１８のＲＦＩＤラベルについて、面圧を測定した。
ＲＦＩＤラベルの面圧測定では、ＲＦＩＤラベルにおけるＩＣチップが配置されている領域を、直径３０ｍｍのステンレス製の円板でＲＦＩＤラベルの厚み方向に力を加えた場合の圧力を測定した。
ＲＦＩＤラベルの面圧の測定結果と不織布の厚みとの関係を図３に示す。また、ＲＦＩＤラベルの面圧の測定結果と不織布の目付量との関係を図４に示す。
【００４９】
図３および図４の結果から、不織布として湿式不織布を用いた実験例１〜実験例４のＲＦＩＤラベルは、不織布として乾式不織布を用いた実験例５〜実験例１８のＲＦＩＤラベルよりも、面圧が高く、耐圧性に優れることが確認された。
また、図３の結果から、実験例１〜実験例４のＲＦＩＤラベルは、湿式不織布の厚みが０．０７ｍｍ以上であるため、乾式不織布を用いた実験例５〜実験例１８のＲＦＩＤラベルよりも面圧が高く、耐圧性に優れることが確認された。
また、図４の結果から、実験例１〜実験例４のＲＦＩＤラベルは、湿式不織布の目付量が３０ｇ／ｍ２以上であるため、乾式不織布を用いた実験例５〜実験例１８のＲＦＩＤラベルよりも面圧が高く、耐圧性に優れることが確認された。
【００５０】
（２）点圧測定
実験例１〜実験例１８のＲＦＩＤラベルについて、点圧を測定した。
ＲＦＩＤラベルの点圧測定では、ＩＥＣ−Ｊ６０９５０−１（情報機器／試験指による可触確認）に準拠した方法により、ＲＦＩＤラベルにおけるＩＣチップが配置されている領域を、試験指でＲＦＩＤラベルの厚み方向に力を加えた場合の圧力を測定した。
ＲＦＩＤラベルの点圧の測定結果と不織布の厚みとの関係を図５に示す。また、ＲＦＩＤラベルの点圧の測定結果と不織布の目付量との関係を図６に示す。
【００５１】
図５および図６の結果から、不織布として湿式不織布を用いた実験例１〜実験例４のＲＦＩＤラベルは、不織布として乾式不織布を用いた実験例５〜実験例１８のＲＦＩＤラベルよりも、点圧が高く、耐圧性に優れることが確認された。
また、図５の結果から、実験例１〜実験例４のＲＦＩＤラベルは、湿式不織布の厚みが０．１５ｍｍ以上であるため、乾式不織布を用いた実験例５〜実験例１８のＲＦＩＤラベルよりも点圧が高く、耐圧性に優れることが確認された。
また、図６の結果から、実験例１〜実験例４のＲＦＩＤラベルは、湿式不織布の目付量が５０ｇ／ｍ２以上であるため、乾式不織布を用いた実験例５〜実験例１８のＲＦＩＤラベルよりも点圧が高く、耐圧性に優れることが確認された。
【符号の説明】
【００５２】
１０・・・ＲＦＩＤラベル、２０・・・インレット、２１・・・ＩＣチップ、２２・・・アンテナ、２３・・・基材、２４・・・主線部、２５Ａ，２５Ｂ・・・インピーダンス調整部、２６Ａ，２６Ｂ・・・放射部、２７Ａ，２７Ｂ・・・放射素子、３０・・・湿式不織布、４０・・・積層体、５０・・・表面基材、６０・・・両面テープ。
【図１】
2019117510.tif 000003
【図２】
2019117510.tif 000004
【図３】
2019117510.tif 000005
【図４】
2019117510.tif 000006
【図５】
2019117510.tif 000007
【図６】
2019117510.tif 000008